少なくとも1のポリビニルアセタールと少なくとも1の可塑剤とを含有する熱可塑性混合物において、式1[式中、Rは、多官能性アルコールの炭化水素基、二官能性環状エーテル、二官能性環状ジエーテル、二官能性ジオキサン誘導体、1~10個のグリコール単位を有するオリゴグリコール、又は1~20個の炭素原子を有する炭化水素基であり、かつ、Xは、1、2、3又は4である]による少なくとも1の化合物0.001~1質量が安定剤として添加されていることを特徴とする、熱可塑性混合物。式1の安定剤として、式1a[式中、nは1~10である]の化合物が使用されている、請求項1記載の熱可塑性混合物。式1の安定剤として、式1bの化合物が使用されている、請求項1記載の熱可塑性混合物。式1の安定剤として、CAS登録番号36443-68-2又はCAS登録番号90498-90-1の化合物が使用されている、請求項1記載の熱可塑性混合物。混合物が2~70のアルカリ滴定値を有している、請求項1から4までのいずれか1項記載の熱可塑性混合物。混合物が、さらに、HAS/HALS/NOR-HALS型の非芳香族系光安定剤0.001~1質量を含有している、請求項1から5までのいずれか1項記載の熱可塑性混合物。混合物が、さらに、300g/モル未満の分子量を有するフェノール系酸化防止剤を0.001~0.25質量の量で含有している、請求項1から6までのいずれか1項記載の熱可塑性混合物。請求項1から7までのいずれか1項記載の熱可塑性混合物から製造された、フィルム。フィルムが3未満のデルタb値を有している、請求項8記載のフィルム。フィルムが5未満の固有色DYIを有している、請求項9記載のフィルム。合わせガラス積層体、フロントガラス又は光起電性モジュールを製造するための、請求項8から10までのいずれか1項記載のフィルムの使用。少なくとも1の可塑剤と少なくとも1のポリビニルアセタールとからの熱可塑性混合物のための安定剤としての、式1[式中、Rは、多官能性アルコールの炭化水素基、1~10個のグリコール単位を有するオリゴグリコール、又は1~20個の炭素原子を有する炭化水素基であり、かつ、Xは、1、2、3又は4である]による化合物の使用。以下の表に示した混合物を、押出機で、85kg/hの処理量で、かつ200°Cの材料温度で押し出し、厚さ0.76mmのフィルムにした。他に記載がない限り、全てのデータはフィルム混合物に関する質量である。以下の意味を表す:実施例2、4及び7の組成物は、本発明による安定剤に加えて、300g/モル未満の分子量を有する酸化防止剤を有しており;実施例5はさらにHALS安定剤を含有している。比較例1及び2は慣用の安定剤のみを有しており、式1、1a又は1bの部分構造を有する本発明による安定剤を有していない。明らかに低下した熱酸化安定性比較例B1に加えて、該フィルムは、デルタb及びDYI値により表される許容不可能な変色を示す。